(57)【要約】【課題】紫外線をカットし、一方で、依然として可視光に対して十分透過性でかつその製造が複雑な処理、高い製造及び運転コストを伴わない拡散構造体を提供する。【解決手段】紫外線を吸収し、ガラス基材（２１）と拡散層（２２）を含み、当該拡散層がバインダー中に分散された散乱粒子を含む拡散構造体（２０）であって、当該拡散層（２２）が、２５０〜４００ｎｍの範囲の紫外線を吸収する粒子を含み、この吸収性粒子が紫外線吸収特性を有する酸化物によって形成されることを特徴とする、拡散構造体。【選択図】図１
2006221173.tif 000002
【特許請求の範囲】
【請求項１】
紫外線を吸収し、ガラス基材（２１）と拡散層（２２）を含み、当該拡散層が、窒化物、炭化物又は酸化物からなるバインダー中に分散された散乱粒子を含み、当該酸化物が、シリカ、アルミナ、ジルコニア、チタニア、及びセリアから選択されるか又はこれら酸化物のうち少なくとも２つの混合物である拡散構造体（２０）であって、当該拡散層（２２）が、２５０〜４００ｎｍの範囲の紫外線を吸収する粒子を含み、この吸収性粒子が紫外線吸収特性を有する酸化物から形成されることを特徴とする、拡散構造体。
【請求項２】
前記吸収性粒子が、酸化チタン、酸化バナジウム、酸化セリウム、酸化亜鉛、及び酸化マグネシウムのうちの１つ又はそれらの混合物から選択されることを特徴とする、請求項１に記載の拡散構造体。
【請求項３】
前記吸収性粒子が、最大２μｍの平均直径を有することを特徴とする、請求項１又は２に記載の拡散構造体。
【請求項４】
前記吸収性粒子が、バインダー、散乱粒子及び吸収性粒子からなる混合物の１〜８ｗｔ％又は１〜２０ｗｔ％に相当することを特徴とする、請求項１〜３のいずれか１項に記載の拡散構造体。
【請求項５】
６０％未満の透過率比Ｔ365／Ｔ450を有し、式中、Ｔ365とＴ450がそれぞれ３６５ｎｍと４５０ｎｍにおける放射線の透過率であることを特徴とする、請求項１〜４のいずれか１項に記載の拡散構造体。
【請求項６】
３０％未満の透過率比Ｔ315／Ｔ450を有し、式中、Ｔ315とＴ450がそれぞれ３１５ｎｍと４５０ｎｍにおける放射線の透過率であることを特徴とする、請求項１〜５のいずれか１項に記載の拡散構造体。
【請求項７】
前記散乱粒子が、０．３〜２μｍの平均直径を有し、酸化物、窒化物又は炭化物などの無機物粒子からなることを特徴とする、請求項１〜６のいずれか１項に記載の拡散構造体。
【請求項８】
前記バインダーが、ケイ酸カリウム、ケイ酸ナトリウム、ケイ酸リチウム、リン酸アルミニウム、及びガラスフリットなどの無機物バインダーから選択されることを特徴とする、請求項１〜７のいずれか１項に記載の拡散構造体。
【請求項９】
前記拡散層（２２）が、バインダーとしてガラスフリット、散乱粒子としてアルミナ、及び吸収性粒子として酸化チタンを、混合物の１〜８ｗｔ％の割合で含み、当該吸収性粒子が最大０．１μｍの平均直径を有することを特徴とする、請求項１〜８のいずれか１項に記載の拡散構造体。
【請求項１０】
光源によって発せられた光を拡散するため光源に対面し、ガラス基材と、バインダー中に分散された散乱粒子から形成される拡散層とを有する、請求項１〜９のいずれか１項に記載の拡散構造体の使用であって、当該拡散層が、２５０〜４００ｎｍの範囲にある波長の放射線を吸収するための手段をさらに構成していることを特徴とする、拡散構造体の使用。
【請求項１１】
前記拡散層が、２５０〜４００ｎｍの範囲の紫外線を吸収しかつ紫外線吸収特性を有する酸化物からなる粒子を含むことを特徴とする、請求項１０に記載の使用。
【請求項１２】
バックライティングシステムを製造するための、請求項１〜１１のいずれか１項に記載の拡散構造体の使用。
【請求項１３】
前記バックライティングシステムが、ＬＣＤタイプのディスプレイ、フラットランプ、又は投影装置に配置されることを特徴とする、請求項１２に記載の使用。
【発明の詳細な説明】
【技術分野】
【０００１】
本発明は、光源を均一にすることを意図し、さらに、紫外線、とりわけ２５０〜４００ｎｍの範囲の紫外線において吸収特性を有する拡散構造体に関する。
【０００２】
本発明は、バックライティングシステムによって発せられた光を均一にするのに用いられる拡散構造体に関してより詳しく記載される。
【背景技術】
【０００３】
光源又はバックライトからなるバックライティングシステムは、例えば、ＬＣＤと称される液晶ディスプレイのためのバックライティング源として用いられる。このようにバックライティングシステムによって発せられた光は十分均一ではなく、極端に高いコントラストを示すことが明らかである。それゆえ、光を均一にするためにバックライティングシステムと関連した拡散手段が必要とされる。
【０００４】
本発明はまた、例えば、天井、床又は壁に用いられる建築用フラットランプからの光を均一にすることが要求される場合に使用することもできる。それらは、広告パネル用ランプ、あるいはディスプレイウィンドウの棚又は後部を構成できるランプなど、都市用途のためのフラットランプであることもできる。
【０００５】
これらのフラットランプはまた、例えば、自動車産業などの他の分野で用途を見出すこともできる。これは、少なくとも１つの部分が、とりわけ、現在公知の自動車の客室用照明の代わりにこのようなランプを含む自動車のルーフを製造することが考えられ得るからである。さらに、自動車の計器パネルのためのバックライティングを作り出すことも可能である。
【０００６】
均一性の見地から１つの満足のいく解決法は、無機充填剤を充填したポリカーボネート又はアクリルポリマー（例えば、ＰＭＭＡ）などのプラスチックシートであって、例えば、２ｍｍの厚さを有するシートを用いてバックライティングシステムの前面を覆うことにある。
【０００７】
しかしながら、このプラスチックは感熱性であるため、プラスチックはひどく劣化し、一般には、発せられる熱によってプラスチック拡散手段の構造的な変形が生じ、具体的には、例えば、ＬＣＤディスプレイにおける投影画像の輝度が不均一になる。
【０００８】
さらには、バックライティングシステムが置かれる用途に応じて、観測者側の１つ又は複数の光学フィルターの上に拡散手段、例えば、ＢＥＦ（登録商標）フィルムタイプの拡散手段及び／又はＤＢＥＦ（登録商標）タイプの反射偏光子によって光の出力を切り換える装置を組み合わせることが時に有用であり、それにより、光の１つの偏光を透過し、直交する偏光を反射することができる。バックライティングシステムにおいて用いられる１つ又は複数の光源は、例えば、ＣＣＦＬ（冷陰極蛍光ランプ）、ＨＣＦＬ（熱陰極蛍光ランプ）及びＤＢＤＦＬ（誘電体バリア放電ランプ）と通常称されるランプ若しくは放電管であるか、又はＬＥＤ（発光ダイオード）タイプのランプである。しかしながら、このような光源によって作り出される紫外線、とりわけ２５０〜４００ｎｍの波長範囲の紫外線は、これらの光学フィルターに達して、時間の経過とともに最後にはフィルターを傷つける。
【０００９】
この紫外線の透過をカットするために、拡散プラスチックシートに紫外線フィルターの機能を付与することが知られている。しかしながら、これらのプラスチックの拡散手段は時間の経過とともに最後には黄色くなるため、発せられる最終的な光が低下する。
【００１０】
別の解決法が、国際特許出願ＰＣＴ／ＦＲ０４／００１７１７号において提案されており、それは、拡散に適合した特性を有するガラス基材、とりわけ、例えば、国際公開第０１／９０７８７号パンフレットのもとで公開された国際特許出願に記載されている基材を含む拡散構造体を使用することにあり、紫外線フィルタリングプラスチックフィルムと組み合わせている。
【００１１】
このように、拡散構造体は、拡散層が堆積されたガラス基材と、紫外範囲の波長を吸収することができかつ拡散層と反対側のガラス基材に固定されたＰＶＢなどのプラスチックフィルムとを含む。
【００１２】
上記文献の拡散層は、バインダー中に分散された粒子からなり、当該粒子は、０．３〜２μｍの平均直径を有し、窒化物、炭化物、又は例えば、酸化ケイ素、酸化アルミニウム、酸化ジルコニウム、酸化チタン、及び酸化セリウムから選択される酸化物、又はこれら酸化物のうち少なくとも２つの混合物からなる。
【００１３】
紫外線フィルタリングフィルムとガラスの拡散構造体を組み合わせたこの解決法は、光学品質、さらにはアセンブリの耐久性の見地から非常に満足のいくものであるが、フィルタリングフィルムを拡散構造体に接合するための追加のアセンブリプロセスを必要とする。このため、追加の処理手段及びより高い製造コストが必要となる。
【発明の開示】
【発明が解決しようとする課題】
【００１４】
それゆえ、本発明の目的は、紫外線、とりわけ２５０〜４００ｎｍの波長範囲の紫外線をカットし、一方で、依然として可視光に対して十分透過性でかつその製造が複雑な処理、高い製造及び運転コストを伴わない拡散構造体を提供することである。
【課題を解決するための手段】
【００１５】
本発明によれば、紫外線を吸収する拡散構造体は、ガラス基材と拡散層を含み、当該拡散層が、窒化物、炭化物又は酸化物からなるバインダー中に分散された散乱粒子を含み、当該酸化物が、シリカ、アルミナ、ジルコニア、チタニア、及びセリアから選択されるか又はこれら酸化物のうち少なくとも２つの混合物である拡散構造体であって、当該拡散層が、２５０〜４００ｎｍの範囲の紫外線を吸収する粒子を含み、この吸収性粒子が紫外線吸収特性を有する酸化物から形成されることを特徴としている。
【００１６】
「散乱粒子」という用語は、材料の性質とその容量により、可視領域の波長を透過させることができ、一方で、光を依然として拡散する粒子を意味すると解される。
【００１７】
１つの特徴によれば、吸収性粒子は、酸化チタン、酸化バナジウム、酸化セリウム、酸化亜鉛、及び酸化マグネシウムのうちの１つ又はそれらの混合物から選択される。
【００１８】
有利には、吸収性粒子は最大２μｍの平均直径を有する。
【００１９】
吸収性粒子は、バインダー、散乱粒子及び吸収性粒子からなる混合物の１〜８ｗｔ％又は１〜２０ｗｔ％に相当する。
【００２０】
別の特徴によれば、構造体は、６０％未満の透過率比Ｔ365／Ｔ450（Ｔ365とＴ450はそれぞれ３６５ｎｍと４５０ｎｍにおける放射線の透過率である）及び／又は３０％未満の透過率比Ｔ315／Ｔ450（Ｔ315とＴ450はそれぞれ３１５ｎｍと４５０ｎｍにおける放射線の透過率である）を有する。
【００２１】
有利には、散乱粒子は、０．３〜２μｍの平均直径を有し、酸化物、窒化物又は炭化物などの無機物粒子からなる。
【００２２】
バインダーは、ケイ酸カリウム、ケイ酸ナトリウム、ケイ酸リチウム、リン酸アルミニウム、及びガラスフリットなどの無機物バインダーから選択される。
【００２３】
２５０〜４００ｎｍの放射線を吸収する拡散層の１つの実施態様によれば、拡散層は、バインダーとしてガラスフリット、散乱粒子としてアルミナ、及び吸収性粒子として酸化チタンを、混合物の１〜８ｗｔ％の割合で含み、当該吸収性粒子は、最大０．１μｍの平均直径を有する。
【００２４】
最後に、本発明は、光源によって発せられた光を拡散するため光源に対面し、ガラス基材と、バインダー中に分散された散乱粒子から形成される拡散層とを有する拡散構造体の使用であって、当該拡散層が、２５０〜４００ｎｍの範囲にある波長の放射線を吸収するための手段をさらに構成していることを特徴とする、拡散構造体の使用に関する。
【００２５】
このような使用においては、拡散構造体は、本発明に従った拡散性でかつ紫外線吸収性の構造体に関して上に記載した特徴を有する。とりわけ、拡散層は、２５０〜４００ｎｍの範囲の紫外線を吸収しかつ紫外線吸収特性を有する酸化物から形成された粒子を含む。
【００２６】
本発明の拡散構造体は、有利には、ＬＣＤタイプのディスプレイ、フラットランプ、又は投影装置に配置することができるバックライティングシステムにおいて使用される。
【００２７】
本発明の他の利点及び特徴は、添付図面に関する以下の記載から明らかになろう。
【発明を実施するための最良の形態】
【００２８】
明確にするため、図１においては、種々の部材の寸法は一定の縮尺で描かれていない。
【００２９】
図１は、例えば、ＬＣＤディスプレイにおいて使用することを意図したバックライティングシステム１を示す。システム１は、発光体又は光源１１を含む筺体１０と、当該筺体１０に接合されたガラス拡散構造体２０とを含む。
【００３０】
厚さが約１０ｎｍの筺体１０は、光源１１が配置された下方部分１２と、その反対側に開放された上方部分１３とを有し、光源１１によって発せられた光がこの上方部分を通って伝播する。下方部分１２は底部１４を有し、反射体１５がそれに接して配置され、当該反射体１５は、一方で、光源１１によって発せられ、下方部分１２のほうへ向けられた光の一部を反射し、もう一方で、拡散基材を透過せず、ガラス基材によって反射された光と拡散層によって後方散乱された光の一部を反射するためのものである。
【００３１】
光源１１は、例えば、ＣＣＦＬタイプの放電管である。
【００３２】
拡散構造体２０は、上方部分１３の上に固定され、筺体及び構造体とともに作用するクリップ固定手段などの機械的手段（図示せず）によってしっかりとその場所に保持されるか、あるいは筺体上の周囲リブとともに作用する構造体表面の周囲に設けられた溝などの相互のかみ合い手段（図示せず）によってその場所に保持される。
【００３３】
拡散構造体２０は、例えば、厚さが２ｍｍのガラス基材２１と、筺体の上方部分１３と同じ側であるか又はそれと反対側のガラス基材の一方の面上に配置される厚さが３〜２０μｍの拡散層２２とを含む。
【００３４】
層を支持するための基材２１は、透明ガラスから作製される。このガラスは、有利には特別に透明であることができ、即ち、３ｍｍのガラス厚さに関して発光体Ｄ65下でのその光透過率ＴLが少なくとも９０．５％に等しくなるような低い光吸収を有することができる。このような例は、サン−ゴバン製のガラスＤＩＡＭＡＮＴ（登録商標）又はショット製のガラスＢ２７０である。
【００３５】
拡散層２２はバインダーと散乱粒子を含み、粒子材料の性質とその容量により、可視領域の波長を透過させることができ、一方で、光を依然として拡散する。
【００３６】
散乱粒子は、酸化物、窒化物又は炭化物などの無機物粒子であることが好ましい。酸化物の中でも、シリカ、アルミナ、ジルコニア、チタニア、セリア、又はこれら酸化物のうち少なくとも２つの混合物から選択することができる。
【００３７】
粒子は、０．３〜２μｍの平均直径を有する。
【００３８】
バインダーは、ケイ酸カリウム、ケイ酸ナトリウム、ケイ酸リチウム、リン酸アルミニウム、及びガラスフリットなどの無機物バインダーから選択される。
【００３９】
とりわけ２５０〜４００ｎｍの範囲の紫外線の吸収機能を与えるために、酸化チタン、酸化バナジウム、酸化セリウム、酸化亜鉛、酸化マグネシウム、又はこれら酸化物の混合物など、紫外線吸収特性を有する酸化物粒子が拡散層２２に含められる。
【００４０】
これらの吸収性粒子は、最大２μｍの直径を有する。
【００４１】
吸収性粒子はまた、それが酸化物である場合には散乱粒子から全体的又は部分的になることができる。したがって、それは吸収性粒子と散乱粒子両方の役割を果たす。
【００４２】
バインダー、散乱粒子及び吸収性粒子の割合は、所望の光透過率、所望の拡散力、さらには期待される紫外線遮断性能に従って適合される。
【００４３】
散乱粒子及び吸収性粒子の屈折率（index）は有利には１．７よりも大きく、一方で、バインダーの屈折率は好ましくは１．６よりも小さい。紫外線吸収性拡散層２２は、当業者に公知の任意の技術、例えば、スクリーン印刷、ブラシコーティング、ディップコーティング、スピンコーティング、スプレーコーティング、又はフローコーティングによって堆積される。
【００４４】
厚さが２ｍｍでショット製のガラスＢ２７０に相当するガラス組成を有するガラス基材上に堆積され、４μｍの厚さを有する本発明に従った紫外線吸収性拡散層の３つの例が以下に与えられる。
【００４５】
各例は、バインダー（フェロによって販売されている製品ＶＮ８２１ＢＪ）と、散乱粒子（バイコウスキーによって販売されているＣＲ１タイプのアルミナ）と、吸収性粒子（ロッソウによって販売されている３０ｎｍ直径のＴｉＯ2粒子）の混合物から形成される。
【００４６】
下表１は、各例（Ｅｘ1、Ｅｘ2及びＥｘ3）に関して、堆積層を形成する混合物の組成の質量％を与えている。
【００４７】
【表１】
2006221173.tif 000003
【００４８】
そうして、筺体１０と組み合わせてバックライティングシステム１を形成する紫外線吸収性拡散構造体２０を構成するために、ガラス基材２１が拡散層２２のための支持体として用いられる。
【００４９】
光学デバイスを拡散構造体と組み合わせることなく、ＣＣＦＬ管からなるシステム１によって提供される照光を拡散構造体２０に通過させた場合に、拡散構造体２０の２００〜４００ｎｍの範囲にわたる紫外線吸収を測定した。
【００５０】
吸収性能、とりわけ３１５〜４００ｎｍの範囲の吸収性能は、吸収性粒子を全く含まない拡散構造体に関する吸収と比較して、例Ｅｘ1〜Ｅｘ3の吸収性粒子の含有量が増加するとともに高くなることが見出された。Ｅｘcで示される比較例は、上記例の５０％のバインダーと５０％のアルミナ散乱粒子からなる。それは、この波長範囲の放射線に対して全く吸収機能を提供しない。
【００５１】
下表２はこれらの測定をまとめており、３１５〜４００ｎｍの範囲の放射線に対して平均的な透過率を与えている。測定は、とりわけ「Ｄｅｌｔａ ＯＨＭ ＨＤ ９０２１／ＵＶＡ」タイプの光放射計を備えた、構造体表面に垂直に配置された検出器を用いて行った。
【００５２】
【表２】
2006221173.tif 000004
【００５３】
図２は、例Ｅｘ1、Ｅｘ2及びＥｘ3に関する紫外線透過率曲線と、比較例Ｅｘcに関する紫外線透過率曲線を示している。
【００５４】
これによると、２７０〜４００ｎｍに関して、紫外線吸収性粒子を含まない拡散構造体（Ｅｘc）が相当量の紫外線を通過させ、３００ｎｍにおいて透過率が２０％であるのに対し、吸収性粒子を含む拡散構造体（Ｅｘ1〜Ｅｘ3）は３００ｎｍの放射線を通過させず、また、比較例Ｅｘcの場合の透過率が３４０ｎｍで５０％に達するのに対し、他の例Ｅｘ1〜Ｅｘ3は、この３４０ｎｍの波長に関して、透過率がＥｘ1の場合に２０％にさえ達しないし、Ｅｘ2とＥｘ3の場合には１０％にさえ達しないことが明確に示されている。
【００５５】
最後に、吸収性粒子の添加によって可視範囲の透過率が低下しないことが示された。とりわけ、筺体からの吸収性粒子を含む拡散構造体（例Ｅｘ1〜Ｅｘ3）を通過する照光の輝度は、吸収性粒子を含まない拡散構造体（例Ｅｘc）の輝度よりも明らかに低い輝度を有する。しかし、拡散構造体を光学デバイスと組み合わせた場合、これはバックライティングシステム１が用いられる一般的なケースであるが、その場合には、輝度は吸収性粒子の存在によってほとんど影響を受けない。
【００５６】
そういうわけで、下表３は、光学デバイスがある場合とない場合で、例Ｅｘ1〜Ｅｘ3と例Ｅｘcの拡散構造体を含むバックライティングシステムの平均輝度に関して得られた性能特性を与えている。輝度は、Ｍｉｎｏｌｔａ ＬＳ−１１０輝度計によって拡散構造体の表面に垂直に測定した。
【００５７】
【表３】
2006221173.tif 000005
【００５８】
最後に、ガラス基材２１は、機能層からなるコーティング、例えば、フランス特許出願ＦＲ０２／０８２８９号明細書に記載されている拡散層２２を構成することもできる電磁遮蔽コーティング、低放射率機能、帯電防止機能、曇り防止機能、防汚機能、又は輝度向上機能を備えたコーティングを堆積させるための支持体として利用することができることに注目すべきである。輝度向上機能は、実際にＬＣＤディスプレイにおける拡散基材の用途に望ましい場合がある。
【図面の簡単な説明】
【００５９】
【図１】本発明に従ったバックライティングシステムを示す。
【図２】バックライティングシステムの例に関する比較の紫外線透過率曲線を示す。
【図１】
2006221173.tif 000006
【図２】
2006221173.tif 000007
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
紫外線を吸収し、ガラス基材（２１）と拡散層（２２）を含み、当該拡散層が、窒化物、炭化物又は酸化物からなるバインダー中に分散された散乱粒子を含み、当該酸化物が、シリカ、アルミナ、ジルコニア、チタニア、及びセリアから選択されるか又はこれら酸化物のうち少なくとも２つの混合物である拡散構造体（２０）であって、当該拡散層（２２）が、２５０〜４００ｎｍの範囲の紫外線を吸収する粒子を含み、この吸収性粒子が紫外線吸収特性を有する酸化物から形成されることを特徴とする、拡散構造体。
【請求項２】
前記吸収性粒子が、酸化チタン、酸化バナジウム、酸化セリウム、酸化亜鉛、及び酸化マグネシウムのうちの１つ又はそれらの混合物から選択されることを特徴とする、請求項１に記載の拡散構造体。
【請求項３】
前記吸収性粒子が、最大２μｍの平均直径を有することを特徴とする、請求項１又は２に記載の拡散構造体。
【請求項４】
前記吸収性粒子が、バインダー、散乱粒子及び吸収性粒子からなる混合物の１〜８ｗｔ％に相当することを特徴とする、請求項１〜３のいずれか１項に記載の拡散構造体。
【請求項５】
前記吸収性粒子が、バインダー、散乱粒子及び吸収性粒子からなる混合物の１〜２０ｗｔ％に相当することを特徴とする、請求項１〜３のいずれか１項に記載の拡散構造体。
【請求項６】
６０％未満の透過率比Ｔ365／Ｔ450を有し、式中、Ｔ365とＴ450がそれぞれ３６５ｎｍと４５０ｎｍにおける放射線の透過率であることを特徴とする、請求項１〜５のいずれか１項に記載の拡散構造体。
【請求項７】
３０％未満の透過率比Ｔ315／Ｔ450を有し、式中、Ｔ315とＴ450がそれぞれ３１５ｎｍと４５０ｎｍにおける放射線の透過率であることを特徴とする、請求項１〜６のいずれか１項に記載の拡散構造体。
【請求項８】
前記散乱粒子が、０．３〜２μｍの平均直径を有し、無機物粒子からなることを特徴とする、請求項１〜７のいずれか１項に記載の拡散構造体。
【請求項９】
前記無機物粒子が、酸化物、窒化物又は炭化物であることを特徴とする、請求項８に記載の拡散構造体。
【請求項１０】
前記バインダーが、無機物バインダーから選択されることを特徴とする、請求項１〜９のいずれか１項に記載の拡散構造体。
【請求項１１】
前記無機物バインダーが、ケイ酸カリウム、ケイ酸ナトリウム、ケイ酸リチウム、リン酸アルミニウム、又はガラスフリットであることを特徴とする、請求項１０に記載の拡散構造体。
【請求項１２】
前記拡散層（２２）が、バインダーとしてガラスフリット、散乱粒子としてアルミナ、及び吸収性粒子として酸化チタンを、混合物の１〜８ｗｔ％の割合で含み、当該吸収性粒子が最大０．１μｍの平均直径を有することを特徴とする、請求項１〜１１のいずれか１項に記載の拡散構造体。
【請求項１３】
光源によって発せられた光を拡散するため光源に対面し、ガラス基材と、バインダー中に分散された散乱粒子から形成される拡散層とを有する、請求項１〜１２のいずれか１項に記載の拡散構造体の使用であって、当該拡散層が、２５０〜４００ｎｍの範囲にある波長の放射線を吸収するための手段をさらに構成していることを特徴とする、拡散構造体の使用。
【請求項１４】
前記拡散層が、２５０〜４００ｎｍの範囲の紫外線を吸収しかつ紫外線吸収特性を有する酸化物からなる粒子を含むことを特徴とする、請求項１３に記載の使用。
【請求項１５】
バックライティングシステムを製造するための、請求項１〜１４のいずれか１項に記載の拡散構造体の使用。
【請求項１６】
前記バックライティングシステムが、ＬＣＤタイプのディスプレイ、フラットランプ、又は投影装置に配置されることを特徴とする、請求項１５に記載の使用。
【外国語明細書】
2006221173000001.pdf